Керамическая масса
CERAMIC MIXTURE

Изобретение относится к составам керамических масс, которые могут быть использованы в производстве изделий бытовой керамики.
Известна керамическая масса, включающая, мас. %: каолин 60,0-65,0; полевой шпат 19,0-21,0; керамический бой 8,0-10,0; фосфогипс 5,0-10,0; глина 1,0 [1].
Задача изобретения состоит в повышении термостойкости изделий, полученных из керамической массы.
Технический результат достигается тем, что керамическая масса, включающая каолин и полевой шпат, дополнительно содержит муллит, кварцевый песок, этиловый спирт или метиловый спирт при следующем соотношении компонентов, мас. %: каолин 55,0-55,5; полевой шпат 17,0-21,0; муллит 8,0-10,0; кварцевый песок 15,0-17,0; этиловый спирт или метиловый спирт 0,5-1,0.
2
2
2
3
2
3
2
2
3
2
3
2
2
Для приготовления керамической массы могут быть использованы качественные каолины и полевые шпаты любых месторождений, например, каолин Просяновского месторождения, характеризующийся следующим химическим составом, мас. %: SiO 46,02-46,5; TiO 0,47-0,52; AlO 38,69-40,17; FeO 0,55-0,92; CaO 0,05-0,19; п.п.п. 13,34-13,97; полевой шпат Енского месторождения, характеризующийся следующим химическим составом, мас. %: SiO 68,6; AlO 18,32; FeO 0,08; CaO 0,76; MgO 0,09; KO 9,35; NaO 2,24; п.п.п. 0,46.
В таблице приведены составы керамической массы.
Компоненты дозируют в требуемых количествах. В шаровую мельницу загружают полевой шпат, кварцевый песок, муллит и проводят измельчение компонентов в течение 5-6 часов. Затем в мельницу добавляют каолин и измельчают еще в течение 2-3 часов. Сухие компоненты увлажняют до 18-24% водой, смешанной с этиловым спиртом или метиловым спиртом (при соблюдении требований техники безопасности), и готовят керамическую массу. Из полученной керамической массы пластическим способом формуют изделия бытовой керамики (например, тарелки, блюдца и др.), которые сушат до влажности не более 6% и при температуре 1200-1250°С проводят обжиг. На поверхность обожженных изделий наносят (окунание, напыление) слой глазурной суспензии и при температуре 900-950°С проводят второй обжиг.
Источник информации
1. Мухамеджанова М.Т., Иркаходжаева А.П., Сиражиддинов Н.А. Фосфогипсосодержащая керамическая масса с улучшенными физико-механическими свойствами. // Стекло и керамика. - 1992. - №6. - С. 19.